(57)【要約】  【課題】  フッ素樹脂被覆層を簡単な構成として、品質を保持しながらコスト低下を図る。  【解決手段】  非磁性基材の一面側にフッ素樹脂被覆層が設けられ、該フッ素樹脂被覆層はＰＦＡ（テトラフルオロエチレンーパーフルオロアルキルビニルエーテル共重合体）に有機および／または無機充填剤からなる添加剤が分散混合されて着色された一層のみが設けられている。前記ＰＦＡ層中に混合する前記添加剤は、顔料としてカーボンあるいは／および酸化チタンの粒子が含まれていると共に、補強用添加剤として光輝性無機充填材が含まれている。  【選択図】  図１
2006130743.tif 000002
【特許請求の範囲】
【請求項１】
非磁性基材の一面側にフッ素樹脂被覆層が設けられ、該フッ素樹脂被覆層はＰＦＡ（テトラフルオロエチレンーパーフルオロアルキルビニルエーテル共重合体）に有機および／または無機充填剤からなる添加剤が分散混合されて着色された一層のみが設けられていることを特徴とするフッ素樹脂被覆材。
【請求項２】
前記ＰＦＡ層の厚さが２０〜５０μｍとされている請求項１に記載のフッ素樹脂被覆材。
【請求項３】
前記ＰＦＡ層中に混合する前記添加剤は、顔料としてカーボンあるいは／および酸化チタンの粒子が含まれていると共に、補強用添加剤として光輝性無機充填材が含まれている請求項１または請求項２に記載のフッ素樹脂被覆材。
【請求項４】
前記光輝性無機充填材及び顔料の平均粒径が１．５〜２０μｍとされ、前記ＰＦＡ１００質量部に対して前記光輝性無機充填材が１〜５質量部、前記顔料が０．５〜２質量部の割合が配合され、かつ、前記光輝性無機充填材と顔料の合計配合量がＰＦＡ１００質量部に対して１．５〜７質量部とされている請求項３に記載のフッ素樹脂被覆材。
【請求項５】
前記ＰＦＡに混合する顔料中に界面活性剤を配合されている請求項３または請求項４に記載のフッ素樹脂被覆材。  
【請求項６】
前記ＰＦＡ層は、ＡＳＴＭ−Ｄ−３３０７に規定されるメルトフローレートが０．２〜１０ｇ／１０分である平均粒径５〜２０μｍのＰＦＡ粒子と、ＡＳＴＭ−Ｄ−３３０７に規定されるメルトフローレートが０．２〜４０ｇ／１０分である平均粒径０．１〜０．５μｍのＰＦＡ粒子とが、重量比２０：８０〜８０：２０の割合で配合されている請求項１乃至請求項５のいずれか１項に記載のフッ素樹脂被覆材。
【請求項７】
前記ＰＦＡ層を設けた前記非磁性基材の他面側には磁性材が配置されている請求項１乃至請求項６のいずれか１項に記載のフッ素樹脂被覆材。
【請求項８】
請求項１乃至請求項７のいずれか１項に記載のフッ素樹脂被覆材から形成され、内面側に前記ＰＦＡ層が配置されていることを特徴とする調理器具。
【請求項９】
請求項７に記載のフッ素樹脂被覆材から形成され、周壁内面側に前記ＰＦＡ層が配置され、該ＰＦＡ層にライン、文字、模様等からなる目盛り表示用凹部が設けられ、該目盛り表示用凹部に着色塗料が充填されていることを特徴とする電磁誘導加熱容器。
【請求項１０】
請求項７に記載のフッ素樹脂被覆材を、絞りプレス成形で底壁部と周壁部を備えた容器とし、該容器内周面となる前記ＰＦＡ層に目盛り用凹部を形成し、
前記目盛り用凹部に、顔料が配合されたＰＦＡからなる塗料を充填し、
前記塗料充填後に焼結して塗料をＰＦＡ層の凹部内面に固着させて目盛りを形成していることを特徴とする電磁誘導加熱容器の形成方法。
【発明の詳細な説明】
【技術分野】
【０００１】
本発明は、フッ素樹脂被覆材、調理器具、電磁誘導加熱容器および該電磁誘導加熱容器の形成方法に関し、特に、炊飯器の内釜等の調理器具の材料として好適に用いられるものである。
【背景技術】
【０００２】
従来、調理器具の材料として、非粘着性を付与するためにフッ素樹脂被覆材が用いられている場合が多い。例えば、炊飯器の内釜等に用いられる加熱容器は、発熱層となるステンレス、鉄等の磁性金属板と、伝熱層となるアルミニウム等の非磁性金属板とを積層し、該非磁性金属板の他面側にフッ素樹脂被覆層を設けた複合材料を用い、該複合材料を絞りプレス加工して内釜を形成している。
【０００３】
また、前記炊飯器の内釜を含め、調理器具には量的な目盛りを付すことが必要な場合が多い。特に、炊飯器の内釜では、通常の米用目盛りの他、赤飯用、おかゆ用、もち米用等の多種の目盛りや文字等の表示を付すことも必要となっている。
前記目盛り等は、内釜周壁の前記フッ素樹脂被覆層に凹部を設けて刻印したり、印刷や塗装を施して設けられている。
【０００４】
前記フッ素樹脂被覆層は、非磁性金属板の内面側にエンボス加工を施して微細な凹凸を設けた後、該凹凸面にフッ素樹脂被覆層を塗布して形成されている場合が多い。
従来のフッ素樹脂被覆層は特開２０００−３４３６５６号（特許文献１）では少なくとも三層構造とされ、特開２００３−２３５３５５号公報（特許文献２）では少なくとも二層以上とされ、二層以上の複数層から構成されている。
【０００５】
例えば、前記特許文献１ではベース被覆層をＰＴＦＥ（ポリテトラフロオロエチレン）で形成し、中間層はＰＦＡ（テトラフルオロエチレンーパーフルオロアルキルビニルエーテル共重合体）で形成し、さらに最内層（トップ被覆層）はメトルフローレートが０．２〜１０ｇ／のＰＦＡで形成している。
特許文献２ではベース被覆層はＰＴＦＥ、トップ被覆層はＰＦＡから形成した二層とされ、着色された前記ベース被覆層の平滑な表面の所要位置に目盛り、文字等を印刷あるいは塗装により付与し、この表面に透明な前記トップ被覆層を設けている。
【０００６】
フッ素樹脂被覆層を、前記のように三層構造或いは二層構造と多層化しているのは、ＰＴＦＥのみの一層から形成した場合、ＰＴＦＥは焼成時に溶融粘度が高く、塗膜にした場合に微小なピンホールが残り易く、耐ブリスター性が劣る。また、近年製品外観の光輝性や色調の多様化に対応するためには塗膜に顔料や有機、無機の充填材を入れる必要があり、その結果、さらに塗膜のピンホールが多くなる。そのため、ＰＴＦＥを２層にしたり、表層に焼成時の溶融粘度が低く塗膜のピンホールが発生しにくいＰＦＡを最表面層にして耐ブリスター性を向上させている。
また、炊飯器用容器は近年高齢者等に使用しやすいように水位目盛りを着色化することが必須事項となり、着色化の方法の一つとして金属基材にＰＴＦＥ膜を形成後、絞りプレス成形を実施した後、再度融点以上の高温に加熱すると溶融粘度が高いことが原因で更にピンホールの起点となって大きな亀裂が発生し易い。この亀裂に、炊飯時の上記やご飯のおねばが染み込み、ＰＴＦＥ膜が膨張し剥がれにつながったり、表面の非粘着性が劣ることになる。よって、多層化したフッ素樹脂被覆層の最表面にＰＦＡ層が必要となる。
【０００７】
しかしながら、ベース被覆層をＰＴＦＥで形成し、トップ被覆層をＰＦＡで形成して多層化すると、作業工程の増加および複数種類のフッ素樹脂を用いることによるコスト高や、層間の界面で接着強度が低下しやすい等の問題がある。特に、ＰＦＡは優れた特性を有するものであるが、ＰＴＦＥと比較して価格が８倍程度で非常に高価である。
【０００８】
また、フッ素樹脂被覆材で炊飯器の内釜を形成した場合、該内釜を経年使用しても、こびりつきを防止できる非粘着性を保持することが最も重要な機能であり、そのため、フッ素樹脂被覆層は所要厚さとして、耐摩耗性を高めることが求められる。
耐摩耗性を高めるにはフッ素樹脂被覆層の厚さが厚いほど好ましい。しかしながら、厚くなりすぎると膨れや剥がれが発生しやすくなり、耐ブリスター性が低下し、かつ、熱伝導度も低下する。よって、耐ブリスター性や熱効率の観点からはフッ素樹脂被覆層の厚さは薄い程よいが、薄すぎるとピンホールが発生しやすくなる問題もある。
耐ブリスター性と耐摩耗性とのバランスをとる点で、フッ素樹脂被覆層の全体厚さは２０μｍ〜５０μｍの範囲が好ましく、特に、熱伝導率の観点から２０〜３５μｍ程度が最適である。
【０００９】
前記した２０μｍ〜５０μｍの厚さのフッ素樹脂被覆層を前記ＰＦＡからなる一層のみで形成すると、ＰＦＡが高価であるため、コスト高いになる問題がある。また、ＰＦＡはＰＴＦＥと異なりディスパージョン状に製造し難く、かつ、顔料、充填材を液中分散させてコートすることが困難であった。
【００１０】
【特許文献１】特開２０００−３４３６５６号公報
【特許文献２】特開２００３−２３５３５５号公報
【発明の開示】
【発明が解決しようとする課題】
【００１１】
本発明は上記問題に鑑みてなされたもので、フッ素樹脂被覆層をＰＦＡからなる一層のみで形成して作業工程を低減するのみならず、其の場合に問題となるＰＦＡを用いることによるコスト増等の問題も解決することを課題としている。
【課題を解決するための手段】
【００１２】
前記課題を解決するため、本発明は、第１に、非磁性基材の一面側にフッ素樹脂被覆層が設けられ、該フッ素樹脂被覆層はＰＦＡ（テトラフルオロエチレンーパーフルオロアルキルビニルエーテル共重合体）に有機および／または無機充填剤からなる添加剤が分散混合されて着色された一層のみが設けられていることを特徴とするフッ素樹脂被覆材を提供している。
【００１３】
上記のように、本発明のフッ素樹脂被覆層を有機および／または無機充填剤からなる添加剤が分散混合されて着色された一層のみで形成し、従来の多層とした場合と比較して製造作業工程の減少、フッ素樹脂材料の種類等を低減し、コストの低減を図ることができる。また、前記添加剤を配合して増量していることにより、耐摩耗性、耐傷性を高めながらＰＦＡ層の厚さを薄くでき、その分、ＰＦＡの使用量を低減でき、この点からもコストを低減できる。
【００１４】
前記ＰＦＡ層中に混合する添加剤は、顔料としてカーボンあるいは／および酸化チタンの粒子を含めると共に、補強用添加剤として光輝性無機充填材を含めることが好ましい。
従来のＰＦＡをトップ被覆層として用いる場合は、ＰＦＡ層は着色されていなかったが、本発明では、ＰＦＡ層のみから形成するため、顔料を配合して着色されたＰＦＡ層としており、該顔料を配合することによってもＰＦＡの配合量を低減することができる。
また、前記光輝性無機充填材としては、マイカ、アルミニウム等の金属粉末、アルミニウム等の金属酸化物を用いることができ、マイカを用いることがより好ましい。
【００１５】
前記光輝性無機充填材および顔料の平均粒径は１．５〜２０μｍとすることが好ましく、この範囲の粒径とすると、均一にＰＦＡ中に分散させることができると共に、薄肉のＰＦＡ層の表面を平滑化することができる。
【００１６】
前記光輝性無機充填材はＰＦＡ１００質量部に対して１〜５質量部配合することが好ましい。これは１質量部未満であると、補強の効果、光輝性の実現、および増量によるＰＦＡ使用量の低減に寄与しないことによる。一方、５質量部を超えると、ＰＦＡ層の表面を平滑面にしにくと共に、基材との接着力が低下する。また、該ＰＦＡ層に目盛り用凹部を形成する場合、該凹部に充填する塗料との接着強度が劣ることによる。該光輝性無機充填材の配合量はより好ましくは１．５〜３．５質量部である。
また、顔料はＰＦＡ１００質量部に対して０．５〜２質量部配合する事が好ましい。これは０．５質量部未満であると、所期の着色が得にくい一方、２質量部を超えると、ＰＦＡとの均一な混合が得られにくく、かつ、塗膜の伸び強度の劣化を招き、絞り成形に耐えられなくなる。該顔料の配合量はより好ましくは０．５〜１．５質量部である。
さらに、前記光輝性無機充填材と顔料の合計配合量がＰＦＡ１００質量部に対して１．５〜７質量部とし、より好ましくは２．０〜５．０質量部としている。
【００１７】
前記ＰＦＡ層の厚さは２０〜５０μｍ、さらに、光輝性無機充填材を配合して耐摩耗性を高めているため２０〜３５μｍ程度の薄膜として、耐ブリスター性を高めることが好ましい。
このように、２０〜３５μｍのＰＦＡ層の一層のみからフッ素樹脂被覆層を形成すると、該フッ素樹脂被覆層全体厚さも従来と比較して大幅に薄くでき、その分、熱伝導性を高めて炊飯時の熱効率を向上させ、消費電力の低減にも寄与できる。
【００１８】
また、前記ＰＦＡ層は、ＡＳＴＭ−Ｄ−３３０７に規定されるメルトフローレートが０．２〜１０ｇ／１０分である平均粒径５〜２０μｍの大粒径のＰＦＡ粒子と、ＡＳＴＭ−Ｄ−３３０７に規定されるメルトフローレートが０．２〜４０ｇ／１０分である平均粒径０．１〜０．５μｍの小粒径ＰＦＡ粒子とを、重量比２０：８０〜８０：２０の割合で配合していることが好ましい。
前記大粒径のＰＦＡ粒子の配合割合が小さすぎると塗膜形成性に劣り、大すぎると湿式塗料（ディスパージョン）とした場合に安定性が低下する。よって、大粒径のＰＦＡ粒子と小粒径のＰＦＡ粒子の配合割合は、好ましくは５０：５０〜８０：２０である。
前記大粒子のＰＦＡ粒子のメルトフローレート（ＭＦＲ）を０．２〜１０ｇ／１０分
としているのは、０．２ｇ／１０分未満では、コーティング加工性が悪くなり、均一で平滑な塗膜を形成することが困難となる一方、ＭＦＲが１０ｇ／１０分を越えると、耐摩耗性や耐傷性の改善効果が小さく、充分な耐久性を得ることができない。このＭＦＲは、好ましくは０．５〜５ｇ／１０分、より好ましくは１〜４ｇ／１０分である。
【００１９】
メトルフローレートが小さな高分子量ＰＦＡを用いても、平均粒径が５〜２０μｍ（大粒径）のＰＦＡ粒子を、メルトフローレートが０．２〜４０ｇ／１０分である平均粒径０．１〜０．５μｍの小粒径のＰＦＡ粒子とを組み合わせることにより、機械的強度や耐ストレスクラック性を高めることができ、よって、フッ素樹脂被覆層を一層のみとしても所要の耐摩耗性を与えることができる。
大粒径のＰＦＡ粒子と小粒径のＰＦＡ粒子として、いずれも高分子量ＰＦＡ粒子を使用することができるが、小粒径のＰＦＡ粒子として従来のＭＦＲが大きな低分子量ＰＦＡ粒子としてもよい。
【００２０】
また、大粒径のＰＦＡ粒子と小粒径のＰＦＡ粒子とを液状媒体中に分散させたディスーパンジョン形態の塗料とすると粒子間隙がパッキングされやすく、塗料としての安定性が優れ、同時に平滑化も容易であるためことが好ましい。
また、前記大粒径のＰＦＡ粒子と小粒径のＰＦＡ粒子と共に、前記光輝性無機充填材および顔料の粒子を液状媒体中に分散させると、光輝性無機充填材および顔料は前記大粒径のＰＦＡ粒子の回りに付着し、光輝性無機充填材および顔料の均一な分布が図れると共にとＰＦＡ大粒子との接着強度も高めることができる。
【００２１】
前記ＰＦＡに混合する顔料のカーボンあるいは／およびチタンの粒子中に界面活性剤を配合していることが好ましい。
即ち、界面活性剤を用いて、まず、大粒径ＰＦＡと顔料、光輝性無機充填材を均一に分散し、最後に小粒径ＰＦＡを配合して分散させると、より均一に顔料と光輝性無機充填材をＰＦＡに分散させることができる。  
【００２２】
さらに、前記ＰＦＡ層には、ポリアミドイミド、ポリイミド、ポリエーテルイミド、ポリエーテルスルホン、ポリスルホン、ポリベンズイミダゾール、ポリフェニレンスルフィド、ポリエーテルエーテルケトンなどのエンジニアリングプラスチック等の有機添加薬剤を配合してもよい。これらの有機の添加剤は、サブミクロン以下の微細粒子とすることが好ましい。
【００２３】
前記非磁性基板の一側面にＰＦＡ層を設けたフッ素樹脂被覆材は、フライパンや鍋等の調理器具として好適に用いられる。具体的には、アルミニウム単体に前記ＰＦＡ被覆層を設けたフッ素樹脂被覆材等が調理用器具の素材として好適なものとなる。
【００２４】
また、ＰＦＡ層を一側面に設けた非磁性基材の他面側に磁性材を配置した複合材料としてもよい。該構成の複合材は、例えば、電磁誘導加熱容器の素材として好適に用いられる。  具体的には、電子誘導加熱の炊飯器の内釜として成形加工し、該内釜の周壁内面側にＰＦＡ層を配置し、該ＰＦＡ層にライン、文字、模様等からなる目盛り表示用凹部を設け、該目盛り表示用凹部に着色塗料を充填している。
【００２５】
前記複合材料を構成する磁性材は、高周波磁界により渦電流が流れて発熱層となるものであれば特に限定されず、ステンレス、鉄、鉄合金、ニッケル、ニッケル合金、銅、銅合金、コバルト、コバルト合金等の磁性金属板が好適に用いられる。一方、非磁性基材としてはアルミニウム、アルミニウム合金、鉄合金等の非磁性金属板が好適に用いられる。
前記磁性材は、非磁性基材に対して、容器とされた状態で誘導コイルと対向する底壁位置に部分的に熱硬化性接着剤等を介して張り合わせても良いし、全面に張り合わせたグラッド材としてもよい。
なお、材料コストの点で誘導コイルと対向する底壁に部分的に張り合わせることが好ましい。かつ、絞りプレス加工により容器とされた際に周壁となり、該周壁の内面のフッ素樹脂被覆層に目盛りや文字等の表示が付される部分が磁性金属板と接合されていない非積層部とすると、加工による延び率をより確実に均一化できる。
【００２６】
前記非磁性基材に対するＰＦＡ層の接着力を高めるため、化学的または電気化学的なエッチング処理により表面に微細な凹凸を形成し、この微細な凹凸面に前記光輝性無機充填材、顔料をＰＦＡ粒子と配合した塗料を塗布している。
このように、非磁性基材の表面に微細な凹凸を設けることで、塗料が表面の凹凸に入り込むことになり、非粘着性のＰＦＡ層を強固に非磁性基材と固着でき、こびりつき防止用のフッ素樹脂被覆層の耐久性を高めることができる。
前記ＰＦＡの塗布はディスパージョンのスプレーコーティング、転写、フローコート、スクリーンコート他の印刷手法、スピンコート、ロールコート等などにより塗装することができる。これらの塗装法の中でも、ディスパージョンのスプレーコーティングは、塗膜欠陥がなく、平滑化が容易な塗膜が得られやすいので好ましい。
【００２７】
さらに、塗布した後、ＰＦＡの結晶融点未満の温度に加熱しながら、表面に直角方向に加圧して、接着力の増強と平滑化処理を行ってよい。
加圧方法は、室温以上に加熱しながら、ピンチロールやレベラー等のロール間を通過させるロール加圧方法や、ホットプレス法などが採用できる。ホットプレス法で平滑化処理行う場合、通常１５０℃〜３００℃、好ましくは２２０〜２８０℃の加熱下で、窒素ガス、アルゴンガス等の不活性ガス雰囲気中、常圧下もしくは大気中の１．５気圧以下の減圧下で、通常２００〜１，０００ｋｇｆ／ｃｍ２
、好ましくは３００〜８００ｋｇｆ／ｃｍ２ のプレス圧力で、通常５〜６０分間、好ましくは１０〜３０分間プレスするのが一般的である。
【００２８】
前記ＰＦＡ層の一層からなるフッ素樹脂被覆層の表面の平滑性は、塗装条件や平滑化処理条件などにもよるが、表面粗度Ｒａが約０．１μｍ〜約５μｍの範囲に仕上げることが可能である。諸条件の選択により、ジャー炊飯器内釜や調理器具等の用途に好適な０．２〜３μｍの範囲の表面粗度とすることも可能である。
【００２９】
本発明は、前記した複合材料から形成され、周壁の内周側のフッ素樹脂被覆層を構成する一層のＰＦＡ層に、ライン、文字、模様等からなる目盛りが設けられている電磁誘導加熱容器を提供している。
前記ＰＦＡ層に設ける目盛りは、ＰＦＡ層に目盛り用凹部を設け、該目盛り用凹部にＰＦＡに顔料が配合され、更に好ましくは増粘剤が配合された着色塗料を充填し、その後、焼成して目盛りを設けている。
このように目盛り用塗料もＰＦＡをベース成分とすると、固着させるＰＦＡ層と同種成分であるため、固着力を高めることができ、かつ、目盛り部分の非粘着性や耐食性も高めることができる。
【００３０】
本発明は、さらに、前記した複合材から電磁誘導加熱容器の形成方法を提供している。
即ち、前記複合材料からなるフッ素樹脂被覆材を、絞りプレス成形で底壁部と周壁部を備えた容器とし、該容器内周面となる前記ＰＦＡ層に目盛り用凹部を形成し、
前記目盛り用凹部に、顔料が配合されたＰＦＡからなる塗料を充填し、
前記塗料充填後に焼結して塗料をＰＦＡ層の凹部内面に固着させて目盛りを形成している。
【００３１】
前記目盛り用凹部に充填される表示用塗料は、前記のように、ＰＦＡをベース成分としており、前記凹部内に液盛りして充填し、充填後に凹部周縁にあふれた余剰の樹脂を除去しているが、其の後の焼成で塗料中に含まれる水分が蒸発するため、凹部に液盛り状態としておくことが好ましい。
前記焼結温度は３００〜３５０℃としている。このように、焼成温度を比較的低くできるため、焼成時における金属板の劣化を防止できると共に、熱効率を高めることができる。
【発明の効果】
【００３２】
上述したように、本発明に係わるフッ素樹脂被覆材は、フッ素樹脂被覆層を光輝性無機充填材と顔料等からなる有機および／または無機充填剤からなる添加剤が分散混合されて着色された一層のみで形成しているため、複数層の樹脂コートを設けている従来と比較して、作業工程を大幅に省略でき、コスト低下を図ることができる。
かつ、フッ素樹脂被覆層を一層としているが、光輝性無機充填材を補強剤を配合しているため耐摩耗性が高められ、ＰＦＡのみとする場合と比較して品質を低下させることなく光輝性無機充填材および顔料の配合により所要厚さとすることができ、その分、高価なＰＦＡの使用量を低減できコストの上昇を押さえることができる。
【発明を実施するための最良の形態】
【００３３】
本発明の実施形態を図面を参照して説明する。
図１乃至図４は実施形態を示す。
実施形態のフッ素被覆材は、ＩＨジャー炊飯器の内釜等の電磁誘導加熱容器の素材となる複合材料１０としている。該複合材料１０は  図１に示すように、磁性ステンレス板からなる磁性金属板１と、アルミニウムからなる非磁性金属板２との積層板を基材３とし、非磁性金属板２の表面にＰＦＡ層４からなる一層のフッ素樹脂被覆層を設けている。
【００３４】
前記基材３では、磁性金属板１と非磁性金属板２とを熱硬化性接着剤を介して接合してもよいし、クラッド材として加圧形成したものでもよい。また、基材３は非磁性金属板２の全面に磁性金属板１を積層して円形板としているが、内釜として加工した時に底壁となる部分にだけ磁性金属板１を積層しておいてもよい。
【００３５】
非磁性金属板２は、熱伝導性が良好で伝熱層となるものであれば特に限定されなず、アルミニウム、アルミニウム合金、セラミック、非磁性ステンレス等の材料が用いられるが、本実施形態では熱伝導性や加工性が良好となる点からアルミニウム板を用いている。
該非磁性金属板２は、熱伝導性や強度等の観点から０．５〜５．０ｍｍの厚みのものを使用し、円形に打ち抜いている。
【００３６】
非磁性金属板２の他面側（図中上面側）には、図２に示すように、予めエッチング処理により表面に微細な凹凸２ａを形成している。この非磁性金属板２のエッチング処理した上面に、前記ＰＦＡ層４を２０〜５０μｍの厚さで設けている。
【００３７】
前記ＰＦＡ層４は、ＰＦＡ（テトラフルオロエチレンーパーフルオロアルキルビニルエーテル共重合体）にマイカ（光輝性無機充填材）および顔料が分散混合されて着色層からなる。
前記ＰＦＡはＡＳＴＭ−Ｄ−３３０７に規定されるメルトフローレートが０．２〜１０ｇ／１０分である平均粒径５〜２０μｍの大粒子と、ＡＳＴＭ−Ｄ−３３０７に規定されるメルトフローレートが０．２〜４０ｇ／１０分である平均粒径０．１〜０．５μｍの小粒子とが、重量比２０：８０〜８０：２０の割合で配合されたものを用いている。
【００３８】
前記顔料はＰＦＡ層を着色するために配合している。該顔料としてカーボンあるいは／およびチタンの粒子を用いている。
マイカはＰＦＡの使用量を低減しながら、非磁性金属板２の表面のフッ素樹脂被覆層を一層のみとしても、所要の耐摩耗性、耐傷性を付与するために配合している。
ＰＦＡ１００質量部に対して前記マイカは１〜５質量部、顔料は０．５〜２．０質量部の割合で配合し、かつ、マイカと顔料の合計配合量をＰＦＡ１００質量部に対して１．５〜７質量部としている。
また、この表面被覆層の表面平滑性を保持するため、顔料およびマイカの平均粒径は１．５〜２０μｍとしている。
【００３９】
前記大粒子と小粒子とからなるＰＦＡを液状媒体中に分散させたディスパージョンに、前記マイカと顔料とを混合すると、マイカおよび顔料が前記ＰＦＡの大粒子の回りに付着して、マイカおよび顔料の分散性を高めることが出来ると共にＰＦＡとの接着強度も高められる。
【００４０】
前記ＰＦＡにマイカと顔料とを混合した湿式塗料を非磁性金属板２に塗布した後、焼成して液状媒体を焼き飛ばしている。
前記ＰＦＡ層４は、ＰＦＡは大粒子と小粒子とを備えたものとしているため、機械的強度や耐ストレスクラック性を高めることができ、かつ、マイカを配合しているため、さらに機械的強度や耐ストレスクラック性が高められる。その結果、フッ素樹脂被覆層を一層のみとしても所要の耐摩耗性、耐傷性を付与することができる。
【００４１】
前記磁性金属板１と非磁性金属板２とからなる基材３に対して、非磁性金属板２の表面にＰＦＡ層４を形成した複合材１０は、深絞りプレス加工で図３に示す底壁２０ａと周壁２０ｂとを備えた電磁誘導加熱容器（内釜）２０として加工している。該加工時に、同時に、周壁２０ｂの所要位置に目盛り用凹部４ａを設けている。なお、目盛りとは、ライン、文字、模様等を含むものである。
【００４２】
前記目盛り用凹部４ａに目盛り用塗料５を充填して所要の目盛りを設けている。目盛り用塗料５は、ＰＦＡ層４とは異なる色の顔料にＰＦＡを配合しており、この塗料５にＰＦＡを配合していることにより、ＰＦＡ層４との接着強度を高めている。  
【００４３】
詳細には、図４に示すように、目盛り用凹部４ａに注入器を用いて所要粘度に調整した塗料５を液盛り状態で充填した後、目盛り用凹部４ａの周縁に溢れた塗料５を除去する。次いで、塗料５を乾燥させた後、塗料５の表面とＰＦＡ層４の表面とが同一の平滑面となるように押圧している。
その後、所要温度（３１０℃〜３５０℃）で焼成して、塗料５をＰＦＡ層４の凹部４ａ内に強固に固着している。
【００４４】
前記構成からなる電磁誘導加熱容器２０では、磁性金属板１に積層される非磁性金属板２の表面に形成するフッ素樹脂被覆層をＰＦＡ層４の一層のみで形成しているため、該フッ素樹脂被覆層を多層としている従来例と比較して作業工程が大幅に削減でき、コスト低減を図れる。かつ、ＰＦＡはＰＴＦＡと比較してコストが８倍程度と非常に高価であるが、マイカおよび着色用の顔料を配合しているため、ＰＴＦＡ層４を２０〜５０μｍの所要の厚さなるようにしてもＰＦＡの配合量を低減でき、ＰＦＡ層を設けることによるコストアップを回避できる。
【００４５】
さらに、フッ素樹脂被覆層を厚さが２０〜５０μｍのＰＦＡ層４のみで形成しているため、ブリスター耐久性に優れている。且つ、このように膜厚を薄くしてもＰＦＡ層４にはマイカを配合していることにより耐摩耗性、耐傷性も高められ、長年使用しても非粘着性を保持できる。さらに、ＰＦＡとして大粒子と小粒子を組み合わせたものを用いているため、均質な厚みで且つ精密な塗膜欠陥のないとすることができ、その結果、耐食性も優れたものとなる。
【００４６】
以下に、本発明の実施例と比較例とを記載する。
実施例は、アルミニウム基材の表面側にＰＦＡのみ一層（層厚２５μｍ）を形成し、水位目盛り部に打刻して凹部を設け、着色塗料を充填塗布した。
比較例１は、アルミニウム基材の表面側にＰＴＦＥ（層厚２５μｍ）とＰＦＡ（層厚１０μｍ）の二層を形成し、水位目盛り部に打刻して凹部を設け、着色塗料を充填塗布した。
比較例２は、アルミニウム基材の表面側にＰＴＦＥの一層（層厚２５μｍ）を形成し、水位目盛り部に打刻して着色しなかった。
比較例３は、アルミニウム基材の表面側にＰＴＦＥの一層（層厚２５μｍ）を形成し、水位目盛り部に打刻して着色塗料を塗布した。
前記実施例、比較例１〜３の構成は表１に示す通りとした。
【００４７】
【表１】
2006130743.tif 000003
【００４８】
前記実施例、比較例１〜３について、非粘着性、耐食性、ピンホールについての測定を行った。
各種測定は炊飯器内釜として形成した状態で行った。非粘着性は、実炊飯１０９６回後のオネバの表面へのひっつき易さを評価しており、すぐ取れる場合を○、なかなか取れない場合を△とした。耐食性は、オゾン溶液浸漬試験（７０℃，２００ｈｒ）を行って評価しており、ブリスターが発生しない場合を○、ブリスターが少し発生する場合を△とした。ピンホールは、フェノールフタレインピンホール試験を行っており、ピンホールが１０ｍＡ以下の場合を○、１０〜５０ｍＡの場合を△とした。
その結果を下記の表２に示す。
【００４９】
【表２】
2006130743.tif 000004
【００５０】
表２に示すように、実施例のＰＦＡ一層は、炊飯非粘着性、耐食性、ピンホールのいずれについても問題はなく、○であった。これに対して、比較例３のＰＴＦＥ一層の場合はいずれも△であった。この結果より、ＰＴＦＥを一層とする場合と比較して、ＰＦＡを一層とした方が炊飯非粘着性、耐食性、ピンホールのいずれについても優れている事が確認できた。
【００５１】
本発明は前記実施形態に限定されず、ＰＦＡ層４に用いるＰＦＡは前記大粒子と小粒子とを組み合わせたものに限定されず、従来汎用されているＰＦＡ、例えば、三井デュポンフロロケミカル社製のＰＦＡ（商品名ＭＰ１０２、ＭＰ１０３）や、ダイキン工業、旭硝子から市販されてＰＦＡ等を用いてもよい。
【産業上の利用可能性】
【００５２】
本発明のフッ素樹脂被覆材は、ＰＦＡ層からなる非粘着性のフッ素樹脂被覆層を有するため、鍋、炊飯器内釜；ホットプレート、グリルパン、オートベーカリー、餅つき器の内釜などの調理器具；オイルポット等の厨房器具等として、広範な分野に用いることができる。
【図面の簡単な説明】
【００５３】
【図１】本発明の複合材の断面模式図である。
【図２】図１の一部拡大図である。
【図３】電子誘導加熱容器の概略断面図である。
【図４】図３の容器の内面に設ける目盛りの形成方法を示す概略図である。
【符号の説明】
【００５４】
１  磁性金属板
２  非磁性金属板
４  ＰＦＡ層
４ａ  目盛り形成凹部
５  目盛り用の塗料
２０  電子誘導加熱容器
【図１】
2006130743.tif 000005
【図２】
2006130743.tif 000006
【図３】
2006130743.tif 000007
【図４】
2006130743.tif 000008